(57)【要約】      （修正有）【課題】ＰＤＬＣおよびリバースＰＤＬＣを用いた電子機器において、散乱状態の明るさを従来以上とし、透明状態での蛍光やヘイズを低減し、コントラストを向上させ、アクティブ素子またはカラーフィルターを用い様々な用途に対応できる表示装置を提供する。さらにリバースＰＤＬＣを電子機器と組み合わせて全く新しい価値を持つ電子機器を提供する。【解決手段】表示部と、液晶および高分子が互いに相分離した液晶-高分子層を有し、前記表示部に重ねて配置された表示装置と、前記液晶-高分子層の下層に配置された高屈折率層と、を有する。表示装置はノングレア処理そして/または減反射処理が表面に施され、表示装置内部にはカラーフィルタを備える。【選択図】  図１２
2005049870.tif 000002
【特許請求の範囲】
【請求項１】
表示部と、
液晶及び高分子が互いに相分離した液晶−高分子層を有し、前記表示部に重ねて配置された表示装置と、
前記液晶−高分子層の下層に配置された高屈折率層と、
を有することを特徴とする電子機器。
【請求項２】
前記高屈折率層の下層に前記表示部が配置されたことを特徴とする請求項１に記載の電子機器。
【請求項３】
前記表示部の下層に前記表示装置が配置されたことを特徴とする請求項１に記載の電子機器。
【請求項４】
前記液晶−高分子層は印加電圧に応じて光の透過状態及び散乱状態が制御されることを特徴とする請求項１乃至３のいずれか一項に記載の電子機器。
【請求項５】
前記液晶−高分子層に電圧を印加しないとき、前記表示装置は光の透過状態に制御され、前記液晶−高分子層に電圧を印加したとき、前記表示装置は光の散乱状態に制御されることを特徴とする請求項４に記載の電子機器。
【請求項６】
前記高屈折率層がＩＴＯ層であることを特徴とする請求項１乃至５のいずれか一項に記載の電子機器。
【請求項７】
前記表示装置の観察者側の表面にノングレア処理そして／または減反射処理が施されていることを特徴とする請求項１乃至５のいずれか一項に記載の電子機器。
【請求項８】
前記表示装置は一対の基板を備え、前記一対の基板のうち少なくとも一方の基板の前記液晶に対向する側の面にカラーフィルターが形成されていることを特徴とする請求項１乃至５のいずれか一項に電子機器。
【請求項９】
前記表示装置は一対の基板を備え、前記一対の基板のうち少なくとも一方の基板の液晶に対向する側の面にアクティブ素子が形成されていることを特徴とする請求項１乃至５のいずれか一項に電子機器。
【請求項１０】
前記表示装置に用いる前記液晶中に
2005049870.tif 000036
2005049870.tif 000037
2005049870.tif 000038
（ｎは整数、 Ｒはアルキル基またはアルコキシ基またはシクロアルキル基またはシクロアルコキシ基、Ｒ１、Ｒ２は独立でアルキル基またはシクロアルキル基またはアルコキシ基またはシクロアルコキシ基またはＨまたはＦ、ＸはＨまたはＦまたはＣ１またはＣＮ）なる化合物を含むことを特徴とする請求項１乃至５のいずれか一項に電子機器。
【請求項１１】
前記表示装置に用いる前記高分子が
2005049870.tif 000039
2005049870.tif 000040
2005049870.tif 000041
（Ｒ、Ｒ’はそれそれ独立でＨ、またはＣＨ３である。Ｂ、Ｂ’、Ｂ”はそれぞれ独立で、ＯＣＯ、ＣＯＯ、ＯＣＯＮＨ、ＮＨＣＯＯ、ＣＯＮＨ、ＮＨＣＯ、−Ｃ＝Ｃ−、各種アルキル、Ｏ、Ｎ、Ｓの中から選ばれる。Ａ１、Ａ２はそれそれ独立で芳香環を含む。例えばフェニル、ビフェニル、ターフェニル、クォーターフェニル、ナフタレン、アントラセンなどであり、１部ハロゲン、アルキル基、シアノ基などで置換されていてもよい。）なる高分子前駆体を少なくとも１成分として重合して成ることを特徴とする請求項１乃至５のいずれか一項に電子機器。
【発明の詳細な説明】
【技術分野】
【０００１】
この発明は、腕時計、自動車などのメーターパネル、電子手帳、コンピュータやテレビなどの情報機器端末、または情報掲示板の示示部などに用いる反射型の明るい表示素子および電子装置の構造と構成に関する。
【背景技術】
【０００２】
腕時計においては針式のアナログ時計、液晶表示素子を備えたデジタル時計に加えて、最近では表示する情報が多種多様化したため液晶の小窓を備えたハイブリッド時計、さらには針式のアナログ時計の表面に液晶表示素子を重ねた２層式の時計まで開発されてきた。
【特許文献１】特開昭５４−９４９４０
【特許文献２】特開昭５４−１３６７１８
【特許文献３】特開昭５５−２６９８６
【特許文献４】特開昭５５−４６８４５
【特許文献５】特開昭５５−１８８７８６
【特許文献６】特開昭５６−２３０２４
【特許文献７】特開昭５６−６５６１８
【０００３】
このほか時計や電子手帳の分野においては、様々な機能を搭載した多機能型の機種が開発されつつある。このような用途においても新しい時計の顔となるような目新しい表示素子の開発が待たれている。
【０００４】
また特殊用途の電子機器の表示部、たとえば自動車のメーターパネルなどでは、限られたスペースに多種多様な情報を表示する必要がある。また自動車のメーターパネルにおいてはアナログ式とデジタル式のモデルをどちらか選ばなければならなかった。
【０００５】
また時計も含めた情報機器分野においては小型携帯化が進行し、それに登載する表示装置も省電力化が求められている。またこのような携帯型の情報表示装置または情報処理装置においては電池を用いることが一般的であり、従って装置を使用する上で電池の寿命が極めて重要な要素となる。この為最近、太陽電池を組み合わせた装置が開発されつつある。例えば特公平３−６１９３０などでは、液晶表示素子と太陽電池を重ね合わせて装置の省スペース化を図っている。また特開昭６３−１０６７２５などでは液晶表示素子の周辺に太陽電池を配置する構成、およびこの時の液晶表示素子として高分子中に液晶がカプセル状に分散している表示素子を用いた例を提示している。
【０００６】
一方でこのような課題を解決する、あるいはこれらの用途に合うような、偏光板を用いない、明るい反射型表示素子が開発されつつある。例えば電界印加で透明、電界無印加で散乱するモード（ＰＤＬＣと略記、特公昭５８−５０１６３１など）や、電界印加で散乱、電界無印加で光吸収あるいは透明となるもの（リバースＰＤＬＣと略記、ゲルネットワーク型としては特開平４−２２７６８４など、粒子配向分散型としては特開平５−１１９３０２など、液晶の液滴分散型としてはアメリカ特許４,９９４,２０４など）などが開発されている。いずれも用いる液晶や高分子の屈折率異方性を高めて散乱度を向上させるためにターフェニル骨格またはヘテロ原子を含むターフェニル骨格を有する液晶または高分子を用いている。
【発明の開示】
【発明が解決しようとする課題】
【０００７】
ところが従来のハイブリッド時計ではアナログ表示部とデジタル表示部を別に設ける必要があるためそれそれの表示面積が狭くなり、視認性が落ちる課題があった。またデジタル表示部は偏光板を用いるツイストネマチック型であるため表示が暗くさらに視認性が落ちる課題も有していた。さらにこうしたハイブリッド時計に太陽電池を組み合わせるようなことはその面積的制約により極めて困難であった。このような課題を解決するために、ハイブリッド時計や電子計算機などに太陽電池と液晶表示素子を重ねて用いる構成は、特許としては成立しているが、太陽電池に組み合わせる液晶表示素子の透過率が悪いため（偏光板を用いるツイストネマチック型では透過率３  ０％以下、ゲストホスト型液晶を用いる場合では透過率６０％以下）であるために発電効率が落ち、またその表示モードが、背景として太陽電池のような色の暗い反射板を用いると、視認性が極めて低下するなどの課題を有している。また動的散乱効果を用いた液晶表示素子と太陽電池を重ねる場合は、その表示原理がイオン流動を伴うため消費電力が大きく、太陽電池と組み合わせることが難しかった。
【０００８】
また車載用のメーターパネルなど特殊用途の電子装置の表示部においては、限られたスペースにアナログ表示とデジタル表示の両方を組み込む場合もあり、このような場合には表示スペースを大きくとる必要があった。
【０００９】
また最近カーナビゲーションシステム、車載テレビ及びビデオが普及しているが、通常ディスプレイがセンターコンソールボックス付近についており、ディスプレイを見る度に視線を助手席側に向ける必要があり、極めて危険であった。
【００１０】
また従来の車載用のメーターパネルなどでは自発光あるいはパックライト式だったため、周囲が明るくなる昼間では極めて見にくくなる欠点があった。またユーザーによってはその日の気分でアナログ式あるいはデジタル式のメーターパネルを選びたい人もいる。
【００１１】
また従来のＰＤＬＣやリバースＰＤＬＣにおいては、屈折率異方性を高めるためにターフェニル骨格などの可視領域に蛍光を持つ化合物を用いていたため、また液晶と高分子の屈折率のミスマッチのため、透明状態に於て蛍光やヘイズが目立ち、そのため良好な透明状態が得られず、表示のコントラストが低下するという課題を有している。たとえばＰＤＬＣにおいては電圧印加時の透明度が低下し、背景に光吸収層を配置した時背景色が液晶層の蛍光やヘイズのため濁って見える。
【００１２】
またリバースＰＤＬＣの場合、液晶層の蛍光およびヘイズのため、電圧無印加時の透明度が低下し、背景に光吸収層を配置したとき背景色が濁って見えるという課題を有している。
【００１３】
２色性色素を液晶中に混合し光反射層を背景に配置したリバースＰＤＬＣにおいても、電界無印加時の２色性色素による着色状態が液晶から発せられる蛍光やヘイズにより濁って見えてコントラストが低下するという課題を有している。
【００１４】
また従来の技術では、散乱度を向上させるために液晶中に低分子カイラル成分を含有させており、その製造過程において液晶中の高分子前駆体が重合して液晶中の低分子カイラル成分の含有比率が高まるにつれて、液晶中のカイラルピッチが短くなり、重合初期の高分子のツイスト構造と重合後の液晶中のツイスト構造にミスマッチが生じ、電界無印加時の透明状態におけるヘイズを引き起こすという課題も有していた。さらにこうした低分子カイラル成分によるカイラルピッチは温度特性を有しており、ヘイズの原因となっていた。
【００１５】
このようなヘイズは２色性色素を含有しない透明−散乱を切り換えるモードにおいて深刻な課題であり、例えば時計のカバーガラスや文字盤として用いる場合には、表示素子の透明状態におけるヘイズは商品価値を著しく低下させる。また２色性色素を含有し、裏面に反射層を配置する構成の場合には表示素子は光吸収と光散乱を切り換えるモードになるのであるが、この場合においても光吸収状態における蛍光およびヘイズは、コントラストを低下させる。
【００１６】
そこで本発明はこのような課題を解決するものであり、その目的とするところはＰＤＬＣ及びリバースＰＤＬＣにおいて、散乱状態の明るさを従来並以上として、透明状態に於ける蛍光やヘイズを抑え、コントラストを向上させ、同時に信頼性の高い液晶、高分子を用いることにより信頼性の高め、アクティブ素子またはカラーフィルターを用い様々な用途に対応できる表示素子を提供することにある。さらにリバースＰＤＬＣ任意の表示装置または太陽電池を備えた電子装置と組み合わせて、低消費電力で全く新しい価値を持つ電子装置を提供することと併せて、その際の視認性向上技術を提供することも目的とする。
【課題を解決するための手段】
【００１７】
本発明は表示部と、液晶及び高分子が互いに相分離した液晶−高分子層を有し、前記表示部に重ねて配置された表示装置と、前記液晶−高分子層の下層に配置された高屈折率層と、を有することを特徴とする。
【００１８】
このような構成により、表示部上に表示装置によって重ねて表示を行うことができる。さらに高屈折率層を重ねて配置したことで、表示の明るさを向上することができる。
【００１９】
また、本発明では前記高屈折率層の下層に前記表示部が配置されたことを特徴とする。
【００２０】
また、前記表示部の下層に前記表示装置が配置されたことを特徴とする。
【００２１】
さらに、前記液晶−高分子層は印加電圧に応じて光の透過状態及び散乱状態が制御されることを特徴とする。
【００２２】
さらに、前記液晶−高分子層に電圧を印加しないとき、前記表示装置は光の透過状態に制御され、前記液晶−高分子層に電圧を印加したとき、前記表示装置は光の散乱状態に制御されることを特徴とする。
【００２３】
また、前記高屈折率層がＩＴＯ層であることを特徴とする。
【００２４】
また、前記表示装置の観察者側の表面にノングレア処理そして／または減反射処理が施されていることを特徴とする。
【００２５】
また、前記表示装置は一対の基板を備え、前記一対の基板のうち少なくとも一方の基板の前記液晶に対向する側の面にカラーフィルターが形成されていることを特徴とする。
【００２６】
また、前記表示装置は一対の基板を備え、前記一対の基板のうち少なくとも一方の基板の液晶に対向する側の面にアクティブ素子が形成されていることを特徴とする。
【００２７】
また、前記表示装置は一対の基板を備え、前記一対の基板のうち少なくとも一方の基板の液晶に対向する側の面にアクティブ素子が形成されていることを特徴とする。
【００２８】
また、前記表示装置に用いる前記液晶中に
2005049870.tif 000003
2005049870.tif 000004
2005049870.tif 000005
（ｎは整数、 Ｒはアルキル基またはアルコキシ基またはシクロアルキル基またはシクロアルコキシ基、Ｒ１、Ｒ２は独立でアルキル基またはシクロアルキル基またはアルコキシ基またはシクロアルコキシ基またはＨまたはＦ、ＸはＨまたはＦまたはＣ１またはＣＮ）なる化合物を含むことを特徴とする。
また、前記表示装置に用いる前記高分子が
2005049870.tif 000006
2005049870.tif 000007
2005049870.tif 000008
（Ｒ、Ｒ’はそれそれ独立でＨ、またはＣＨ３である。Ｂ、Ｂ’、Ｂ”はそれぞれ独立で、ＯＣＯ、ＣＯＯ、ＯＣＯＮＨ、ＮＨＣＯＯ、ＣＯＮＨ、ＮＨＣＯ、−Ｃ＝Ｃ−、各種アルキル、Ｏ、Ｎ、Ｓの中から選ばれる。Ａ１、Ａ２はそれそれ独立で芳香環を含む。例えばフェニル、ビフェニル、ターフェニル、クォーターフェニル、ナフタレン、アントラセンなどであり、１部ハロゲン、アルキル基、シアノ基などで置換されていてもよい。）なる高分子前駆体を少なくとも１成分として重合して成ることを特徴とする。
【発明を実施するための最良の形態】
【００２９】
本発明をより詳細に説述するために、漆付の図面に従ってこれを説明する。本発明の構成によれば、リバースＰＤＬＣにおいて２色性色素を適量添加するか、または蛍光量子収率の小さい液晶または高分子を用いることにより、電界無印加時の表示の濁りを目立たなくすることが可能である。
【００３０】
２色性色素の添加量は用いる用途により異なり、電界無印加時において透明である必要がある場合でヘイズを低減したい場合、例えば背面に太陽電池や他の表示装置を配置するような場合には、本発明の表示素子の光吸収率が１％から２０％、望ましくは５％から１０％程度となるように色素を混合するとヘイズが目立たなくなり、透明感も揖なわれない。表示素子の背面に反射層を配置して電界無印加時に光吸収を主とするような場合は、２色性色素を混合して表示素子の光吸収率が２０％以上になるようにするとコントラストが良好となる。
【００３１】
蛍光量子収率の小さな液晶または高分子を用いることにより、電界無印加時における表示の濁りを小さくすることができる。具体的な構造としては蛍光量子収率が概ね０．３以下である骨格を持つ液晶や高分子前駆体、例えばトラン、ヒフェニルなどを用いるとよい。蛍光量子収率が０.３以上であるような化合物、例えばターフェニル骨格などを液晶や高分子前駆体として用いると、無電界下の表示状態において蛍光が観察されてコントラストが低下する。
【００３２】
また、リバースＰＤＬＣの製造過程において、液晶中の高分子前駆体が重合して高分子化することにより液晶中の低分子カイラル成分の含有比率が高まり、その一方で液晶中のカイラル高分子前駆体が高分子中に取り込まれて液晶中における含有比率が低下するため、液晶中のカイラル成分の含有比率は重合が進んでも一定に保たれ、カイラルピッチも一定に保たれる。そのため重合初期の高分子のツイスト構造と重合後の液晶中のツイスト構造は一致しており、電界無印加時の透明状態におけるヘイズは極めて小さくなるのである。
【００３３】
またカイラルピッチの温度変化の少ないカイラル成分を用いた場合、リバースＰＤＬＣを作製した後は、液晶の配向状態が温度変化し難くなるため、温度変化によるヘイズの発生を防ぐことができるのである。この場合カイラルピッチの温度依存性において、使用温度領域でカイラルピッチの変化が２０％以下であるものが好ましい。
【００３４】
またリバースＰＤＬＣは電界無印加でほぼ透明であるため、この表示素子を任意の表示装置の表面に配置した場合、真に配置した表示装置の表示を見ることができる。表のリバースＰＤＬＣに電界を印加すると、下に配置した表示装置の表示と、光散乱による白い表示を同時に見ることができる（図１０）。
【００３５】
下に配置した表示装置と上に配置したリバースＰＤＬＣの間に、反射性の層、特に屈折率の高い透明な層を配置すると、周囲から表示装置に入射する光が効率的にリバースＰＤＬＣに入射して明るく、コントラスト良く見える（図１２）。正面から入射する光は、それほど反射されないため、裏側の表示を読みとることができる。このことは平坦な基板表面に光を入射した際の反射率の入射角依存性を示した図１８を見ると良く理解できる。図１８は基板の層折率が２で空気（屈折率１）に接している場合のフレネルの公式による計算結果である。自然光を２つの直交する偏光に分解して計算してある。この反射性の層は透明であるため、下に配置した表示装置が見にくくなることはない。もちろん、これらの表示素子を多層化しても同様の表示を実現することができる。
【００３６】
また、下に配置した表示装置と上に配置したリバースＰＤＬＣとの間に、２枚の電極間に挟んだ２色性色素を含有した液晶層を配置することにより、表側の表示素子を見やすくしたいときには、電界を制御して２色性色素を含有した液晶層を光吸収状態として、光散乱による表示が浮きでるようにすることができる（図９参照）。もちろん、高屈折層を挿入するとより表示を見やすくできる（図８参照）。この時用いるリバースＰＤＬＣの替わりに通常のＰＤＬＣを用いることもできる。裏側の表示装置を見やすくしたいときは、電界を先と逆に制御して２色性色素を含有した層を透明とすればよい。
【００３７】
また本発明に関わるリバースＰＤＬＣは無電界下で透明であるために、太陽電池の表面にこの表示素子を配置しても太陽電池の発電効率を損なうことが少ない。太陽電池と表示素子を重ねることができるためにこの表示素子を用いる電子装置については省スペース化でき、装置を小型化でき、デザインの自由度も向上する。
【００３８】
以上の構成において、リバースＰＤＬＣに用いる少なくとも一方の基板にアクティブ素子やカラーフィルターを形成しておくと、さらに表示容量を増やし、カラー化することができる。最近開発された自動車のナビゲーションシステムのディスプレイとして用いると、顔を正面に向けたまま地図を読みとることができるので運転に際して極めて安全である。もちろんテレビなどの表示も行うことができるようになる。また電子手帳などに用いると、電池の消耗とは無縁の小型の高機能電子手帳を実現できる。
【００３９】
また以上の構成において、表面の基板に無反射処理あるいはノングレア処理を施すと極めて視認性が向上する。
【実施例１】
【００４０】
本実施例では、リバースＰＤＬＣのヘイズを目立たなくするために２色性色素をわずか混合する例を示す。特に実施例２から実施例４で用いる液晶組成物について説明する。液晶としてメルク社製ＴＬ２０２とＢＬ００７の７：３混合物を９９．２５重量％、２色性色素としてＧ４７０（日本感光色素研究所製）を０．２５重量％、ＳＩ５１２（三井東圧染料社製）を０．１重量％、ＭＩＭ１３７（三井東圧染料社製）を０．１重量％混合してゲストホスト液晶とした。さらにこの液晶９８重量％にカイラル成分として旭電化社製ＣＮ６１７を２重量％を混合してカイラルゲストホスト液晶とした。
【００４１】
液晶の骨格としては、表示素子をアクティブ素子と組み合わせる場合には信頼性の高いものを用いる必要があり、例えばメルク社製ＴＬ２０２、ＴＬ２０５、ＴＬ２１３、ＴＬ２１５、ＴＬ２１６などに代表される塩素系ビフェニル液晶を用いるとよい。この他高信頼性液晶としてロディク社製ＲＤＰ８０６１６、ＲＤＰ８０６１６、ＲＤＰ１０２４８など、チッソ社製ＳＳ５００４など、高複屈折性液晶としてはメルク社製ＢＬ００７などを用いることができる。そのほかの用途では駆動電圧と複屈折率さえ満足すれぱどのような骨格の液晶を用いても構わない。具体的な液晶化合物としては例えば
2005049870.tif 000009
2005049870.tif 000010
2005049870.tif 000011
などの化合物を含む液晶を用いることができる。ここでＲはアルキル基、シクロアルキル基、アルコキシ基またはシクロアルコキシ基、 Ｒ１はアルキル基、アルコキシ基、水素またはフツ素、Ｘはシアノ基、ハロゲン基、水素またはニトロ基、ｎは整数である。またこのほか液晶としては誘電異方性が負のものも用いることができる。この時、基板表面に施す配向処理は垂直配向処理とすることが望ましい。
【００４２】
用いる２色性色素は、２色性を示すものであればどのようなものでも用いることができるが、耐光性の観点から本実施例で示したような、アントラキノン系、ナフトキノン系、ぺリレン系のものが好ましい。またヘイズを低減する目的から暗い色調が好ましく蛍光の量子収率の小さいものが好ましい。混合する量については、太陽電池を背面に用いる場合には発電効率を低下させないためヘイズを抑える最小限の２色性色素を添加するとよい。ヘイズの大きさは用いる液晶、高分子前駆体、カイラル成分、重合条件棟により左右されるため、実状に合わせて２色性色素の濃度を調整する。
【００４３】
用いるカイラル成分は液晶の配向をねじる力のあるものを適量用いればよい。望ましくは顔晶層の厚み方向に９０°以上、さらに望ましくは２７０°以上液晶層の配向をねじるようにするとよい。用いるカイラル剤としてはたとえばメルク社製Ｓ８１１、 Ｒ８１１、Ｓ１０１１、Ｒ１０１１、ＣＢ１５、Ｃ１５、ＣＥ２など、チッソ社製ＣＭシリーズ、旭電化社製ＣＮＬシリーズなどを用いることができる。
【００４４】
ここで示した液晶に混合して用いる高分子前駆体としては、液晶中において光、電子線、熱などで重合できるもので後屈折性の大きなメソゲンを有するものであれば用いることができる。たとえば重合部はアクリレート、メタクリレート、クロトネート、シンナメート、エポキシなど、メソゲン部はフェニル、ピフェニル、ターフェニル、クォーターフェニルなどを用いることができる。これに後屈折性や相溶性を改善するために適当な置換基を導入してもよい。特に重合部とメソゲン部を直接結合した前駆体では形成される高分子は粒子状になる傾向があり、重合部とメソゲン部をアルキル鎖などのスベーサで繋いだ前駆体、または１分子中に重合部を複数持つような前駆体では形成される高分子はゲルネットワーク状になりやすい。前者の例として
2005049870.tif 000012
2005049870.tif 000013
2005049870.tif 000014
2005049870.tif 000015
などを用いることができる。ここでＲ、Ｒ’はそれそれ独立でＨ、またはＣＨ３である。Ｂ、Ｂ’、Ｂ”はそれそれ独立で、 ＯＣＯ、ＣＯＯ、ＯＣＯＮＨ、ＮＨＣＯＯ、ＣＯＮＨ、ＮＨＣＯ、−Ｃ≡Ｃ−、各種アルキル、Ｏ、Ｎ、Ｓの中から選ばれる。Ａ１、Ａ２はそれぞれ独立で芳香環を含む。例えばフェニル、ヒフェニル、ターフェニル、クォーターフェニル、ナフタレン、アントラセンなどであり、１部ハロゲン、アルキル基、シアノ基などで置換されていてもよい。
【００４５】
後者の例としては先に挙げたモノマーの内、２官能のものや重合部とメソゲン部の間にアルキル基などのスベーサの入った構造のものを用いることができる。また市販品としてはフイリップス社製Ｃ６Ｈや東亜合成社製のアロニックスおよびレゼダマクロモノマー、日本化薬社製のＫＡＹＡＲＡＤおよびＫＡＹＡＥＲ、サンノブコ社製のノブコマー、ＳＩＣＯＭＥＴおよびフォトマー、東都化成社製のエポトート、ネオトート、トーブレンおよびダップトート、油化シェル社製のエビコート、旭電化社製のアデカレジン、アデカオプトマーおよびアデカオプトン、スリーボンド社製の２２００シリーズ、昭和高分子社製のリボキシおよびスピラック、日本ポリウレタンの製品などを用いることができる。これらのモノマーを前者（高分子が粒子状となる例）に１部混合して用いてもよい。他の高分子としてエチルセルロースのような熱可塑性の高分子を用いることもできる。
（比較例１）
【００４６】
実施例１に示した液晶組成物において、２色性色素を入れないものを用意した。他の材料条件等は実施例１と同様である。
【実施例２】
【００４７】
本実施例では実施例１で作製した液晶組成物を用いて高分子粒子分散型のリバースＰＤＬＣを作製してそのヘイズを調べた例を示す。
【００４８】
実施例１で示した高分子前駆体にヒフェニルメタクリレートを液晶に対して７重量％用いた液晶混合物を、図１に示した空パネルに封入した。まず空パネルの製造方法を示す。基板１に透明電極２を形成した後、電極２表面を配向処理を施した。次に基板８にアクティブ素子としてＴＦＴ素子を形成した。具体均にはゲート電極１５、ゲート絶縁層１８、半導体層１６、ソース電極１４、ドレイン電極１７、さらに反射性電極７としてアルミニウムを蒸著した。さらに電極面を配向処理した。これら２枚の基板を電極面を内側にして間隙５μｍを保ちつつ周囲を接着した。液晶層の厚さは５μｍとしたが ３μｍから１０μｍの間で用途に応じて最適化すると良い。この液晶／高分子前駆体混合層に液晶相にて波長３００ｎｍ〜４００ｎｍ、強度３. ５ｍＷ／ｃｍ2なる紫外線を照射して液晶中から高分子粒子を析出させた。この表示素子の背面に光吸収性の反射板として太陽電池を配置し、表面にノングレア処理、減反射処理を施した。もちろんこのような処理を施さなくても良いし、どちらか一方のみでも十分視認性は向上する。
【００４９】
こうして作製した表示素子の液晶／高分子層に駆動電圧５Ｖ印加して、表示素子表面の法線から２０度傾いた方向から光を入射して、法線方向への反射光強度を測定した場合に、白い紙と比べて３０％の明るさが得られた。また駆動電圧を０Ｖとして黒表示状態における反射率を測定したところ、４％であった。
【００５０】
配向処理についてはここではポリイミド配向膜を形成してその表面をラビング処理したが、他の配向膜を形成してラピンク処理してもよい。また配向膜を形成せず、ラビングだけしてもよい。ＬＢ膜や、斜方蒸着膜を用いてもよい。
【００５１】
背面に配置する光吸収性反射板は太陽電池でなくてもよい。光吸収板の表面に電光反射処理を施したものも望ましい。また光吸収性反射板でなくてもよい。例えばアルミニウム、クロムなどの反射板でもよい。反射率の高い反射板を用いる場合には加える２色性色素の量を増やすと視認性を向上することができる。
【００５２】
基板にカラーフィルターを形成しておけば,カラー表示も行うことができる。この場合、カラーフィルターに用いる色はフルカラーを再現できる色の組合せに限らず、用途に応じて視認性のよい色を選べばよい。また紫外線領域に吸収の無いカラーフィルター材料が好ましい。
【００５３】
本実施例では表示素子表面にノングレア処理と減反射処理を施したが、必ずしもこれらの処理を施す必要はなく、施さなくても表示を行うことはできる。
【００５４】
時計などの中小容量の用途においてはアクティブ素子を形成しなくても十分な情報を表示できる。
【００５５】
アクティブ素子についてはここで示したＴＦＴ素子の他、他の構成のＴＦＴ素子、トランジスター、ＭＩＭ素子、強誘電体素子などを用いることができる。またこれらのアクティブ素子を形成する基板はガラスの他、シリコン、ガリウムヒ素、ゲルマニウムなどの半導体、そのほか無機物質、プラスチックなど有機物質を用いることができる。基板として半導体を用いると、駆動用ドライバーやコントローラを基板内にすべて作り込むことができるので極めて安価に表示装置を作製することができる。
（比較例２）
【００５６】
実施例２に於て液晶組成物として比較例１の材料を用いた。この時実施例２と同様の測定方法にて電気光学特性を測定したところ、電界印加時で白い紙と比べて３５％の明るさが得られた。また電界無印加時での反射率は８％であった。
【実施例３】
【００５７】
本実施例では実施例１の液晶組成物を用いて高分子ゲルネットワーク配向型液晶表示素子を作製してそのヘイズを調べた例を示す。
【００５８】
実施例１の液晶組成物と、高分子前駆体として東亜合成化学社製Ｍ６２００を５重量％、光重合開始剤としてイルガキュア１８４を２重量％用いた。そのほかについては実施例２と全く同様に表示素子を作製した。
【００５９】
こうして作成した表示素子の液晶／高分子層に駆動電圧１０Ｖ印加して、表示素子表面の法線かち２０度傾いた方向から光を入射して、法線方向への反射光強度を測定した場合に、白い紙の２８％の明るさが得られた。また電圧無印加で黒表示状態での反射率を測定したところ、３％であった。
【００６０】
用いる高分子前駆体については、実施例１で示したゲルネットワークを作り安いものを用いることができる。
【００６１】
そのほかの条件は実施例２と同様である。
（比較例３）
【００６２】
比較例１の液晶組成物を用いて実施例３の構成の表示素子を作製して同様の白表示状態での反射率を測定すると３３％、黒表示状態での反射率を測定すると、５％であった。
【実施例４】
【００６３】
本実施例では実施例１の液晶組成物を用いて高分子中に液晶液滴が配向して分散した表示素子を作製してそのヘイズを調べた例を示す。
【００６４】
実施例１の液晶高分子前駆体混合物において、高分子前駆体として東亜合成化          学社製Ｍ６２００を３０重量％、光重合開始剤としてイルガキュア１８４を２重量％用いた。そのほかについては実施例２と全く同様に表示素子を作製した。
【００６５】
こうして作製した表示素子の液晶／高分子層に駆動電圧２０Ｖ印加して、表示素子表面の法線から２０度傾いた方向から光を入射して、法線方向への反射光強度を測定した場合に、白い紙の２８％の明るさが得られた。また電圧無印加で黒表示状態での反射率を測定したところ、１０％であった。
【００６６】
用いる高分子前駆体については、実施例１で示したゲルネットワークを作り安いものを用いることができる。
【００６７】
そのほかの条件は実施例２と同様である。
（比較例４）
【００６８】
比較例１の液晶組成物を用いて実施例４の構成の表示素子を作製して同様の白表示状態での反射率を測定すると３３％、黒表示状態での反射率を測定すると、１５％であった。
【実施例５】
【００６９】
本実施例ではリバースＰＤＬＣに於てトラン系液晶とトラン系高分子を用いた例を示す。図２に本実施例の表示素子の簡単な１部断面図を示した。
【００７０】
まず液晶／高分子前駆体を封入するためのパネルについて説明する。基板に所望のパターンの透明電極を形成して、更にその表面にラピンク処理を施した。電極面を内側にして２枚の基板を間隙４μｍを保って周囲を固定した。
【００７１】
次にこのパネルに封入する液晶及び高分子前駆体について説明する。先ず液晶は、トラン系液晶として、化合物群Ｉ
2005049870.tif 000016
（Ｒ、Ｒ'は炭素数１から１２までのアルキル基）
化合物群II
2005049870.tif 000017
（Ｒ, Ｒ'は炭素数１から１２までのアルキル基）
化合物群III
2005049870.tif 000018
（Ｒは炭素数１から１２までのアルキル基、Ａｒはフェニル、ビリジン、ピリミジンを示し、ＸはＦまたはＨを示す）
をそれぞれ４７重量％：３３重量％：２０重量％で混合した物を用いた。各化合物群のアルキル基の炭素数については化合物群Ｉでは
（Ｒ＝１、Ｒ' ＝１１）２％
（Ｒ＝３、Ｒ' ＝２）８％
（Ｒ＝４、Ｒ' ＝１）８％
（Ｒ＝４、Ｒ' ＝２）９％
（Ｒ＝４、Ｒ' ＝３）５％
（Ｒ＝５、Ｒ' ＝１）８％
（Ｒ＝５、Ｒ’＝３）５％
（Ｒ＝５、Ｒ' ＝１１）２％
化合物群IIでは
（Ｒ＝３、Ｒ' ＝２）２１％
（Ｒ＝４、Ｒ' ＝２）１２％
化合物群IIIでは
（Ｒ＝４）６％
（Ｒ＝５）７％
（Ｒ＝７）７％
なる化合物を混合して用いた。ここではアルキル基として直鎖の物を用いたが、これに限らず分岐のあるアルキル基でも用いることができる。この液晶９８.５重量％にカイラル成分としてメルク社製Ｒ１０１１を１. ５重量％混合した。更にこのカイラル液晶９５重量％に高分子前駆体として
2005049870.tif 000019
をそれぞれ３. ３重量％：１．７重量％混合して液晶／高分子前駆体混合物とした。
【００７２】
次にこうして得られた混合物を先に示したパネルに真空中にて封入した。更に、高分子前駆体を重合させるために波長３００ｎｍ〜４００ｎｍ、強度３. ５ｍＷ／ｃｍ2なる紫外線を１０分間照射した。
【００７３】
こうして作製した表示素子の背面に黒い光吸収板を配置して、表示素子表面の法線から２０度傾いた方向から光を入射して、法線方向に反射した光を検知して図３に示した電気光学特性図を作製した。本実施例の電気光学特性は実線で示してある。しきい電圧以下では極めて透過率が高いために背面に配置した光吸収板による黒が再現されており、そのためコントラストが２７であった。
【００７４】
用いる液晶及び高分子前駆体としては実施例１で示したような材料を用いることができるが、その中でも可視領域で蛍光量子収率が小さく、かつ屈折率異方性の大きなものが好ましく、その骨格としてトラン、ヒフェニル等が好ましい。逆に好ましくないものとして、アントラセン、ターフエニル、クォーターフェニル、そのほかフェニル基のつながった物など、可視領域での蛍光量子収率の大きいものが挙げられる。また先に示した化合物群中のＲとＲ’のアルキル基の組合せや混合比についてはこれに限らず、液晶相の温度範囲、駆動電圧などにより決めればよい。またこれ以外の化合物を混合してもよい。
【００７５】
カイラル成分の種類及び混合量はここに示した物および混合量に限らず、実施例１で示したものも用いることができ用途に応じて決めればよい。
【００７６】
液晶／高分子層の厚さは４μｍでなくてもよく、２μｍから２０μｍの範囲で用途に応じて決めればよい。薄くなると電圧無印加時の透明度は増すが、散乱度は低下する。また厚くなると散乱度は増すが、駆動電圧と電圧無印加時の濁りが増す。
【００７７】
電極表面に施す配向処理については、配向膜を設けてラピンク処理してもよい。表示素子の背面に配置する黒い吸収板は、太陽電池でもよく、また反射性の材料でもよい。
（比較例５）
【００７８】
実施例５に対する比較例を説明する。ここではターフェニル骨格化合物を含有する液晶として、メルク社製ＴＬ２０２を８０重量％、４−シアノ１４”−ペンチルーターフェニル（Ｔ１５）を２０重量％混合した物を用いた。この液晶組成物９５重量％に対して、高分子前駆体４−夕−フェ二ルメタクリレートとターフェニル−４, ４”−ジメタクリレートをそれぞれ３. ３重量％及び１．７重量％混合した。他の条件は実施例５と同様とした。
【００７９】
こうして作製した表示素子の電気光学特性を実施例５と同様の方法により測定し、図３中の破線にて示した。しきい電圧以下では透明状態なのだが可視領域に蛍光が見られるため、黒い背景色が白っぽく見えてコントラストが低下している（およそ３）ことがわかる。
【実施例６】
【００８０】
本実施例では可視光領域に蛍光を持たないトラン系液晶および蛍光を有するターフェニル系高分子前駆体を用いた例を示す。液晶としては実施例５に示した液晶を用い、高分子前駆体としてはターフェニルメタクリレート、およびターフェニルジメタクリレートを用いた。そのほかの構成条件については実施例５に従って表示素子を作製した。
【００８１】
こうして作製した表示素子の電気光学特性を図４中に実線で示した。実施例５と比べるとしきい電圧以下での黒い表示がわずか白味を帯びてコントラストが低下（コントラストはおよそ１２）していることがわかる。
【実施例７】
【００８２】
本実施例では可視光領域に蛍光を持たないトラン系高分子および蛍光を有するターフェニル系液晶を用いた例を示す。液晶としては比較例５に示した液晶を用い、高分子前駆体としては実施例５に示したトラン系の物を用いた。そのほかの構成条件については実施例５に従って表示素子を作製した。
【００８３】
こうして作製した表示素子の電気光学特性を図４中に破線で示した。実施例５と比べるとしきい電圧以下での黒い表示がわずか白味を帯びてコントラストが低下（コントラストはおよそ６）していることがわかる。
【実施例８】
【００８４】
本実施例では可視光領域での蛍光の少ない液晶及び高分子前駆体を用い、高分子がゲルネットワーク構造となる例を示す。用いる液晶は実施例５に示した物を用いた。高分子前駆体はフイリップス社製Ｃ６Ｈ
2005049870.tif 000020
を用いた。実施例５と同様にして素子を作製し、電気光学特性を測定した（図５中の実線参照）。
【００８５】
ここで用いる高分子前駆体は重合した際にゲルネットワーク構造を形成するものなら何でも用いることができる。特にゲルネットワーク構造をとりやすい化学構造としては、重合部を２つ持ち、その重合部同士が長いアルキルスベーサを介して結合した構造を持つことが望ましい。実施例１における２官能モノマーが好ましい。
【００８６】
以上の実施例は本発明の他の実施例にも同様に応用できるものである。
（比較例６）
【００８７】
本比較例では実施例８において、可視領域における蛍光の大きな液晶を用いた場合の例を示した。用いた液晶は蛍光を発するベンチルターフェニルカルポニトリルを含むメルク社製のＥ７である。
【００８８】
実施例８と同様にして表示素子を作製して電気光学特性を測定して図５中の破線で示した。この比較例に比べて実施例８はコントラストが改善されていることがわかる。
【実施例９】
【００８９】
本実施例では実施例５において液晶中に２色性色素を混合し、さらに基板上に形成する電極を反射性材料で形成した例、すなわち電界無印加で光吸収するモードについての例を示す。実施例２に従って空パネルを作製した。
【００９０】
このパネル間隙を真空にした後、実施例５で示した液晶／高分子前駆体混合物に２色性色素としてＭ３６１：ＳＩ５１２：Ｍ１３７（何れも三井東圧染料社製）＝１. ５ : １. ７ : ０. ４３ （重量％）を混合して封入した。さらにこのパネルに波長３００から４００ｎｍ、強度３.５ｍＷ／ｃｍ2なる紫外線を４０℃にて１０分照射して、高分子前駆体を重合して液晶中から高分子を析出させた。
【００９１】
この表示素子の表面に減反射処理を施したノングレアフィルムを張り付け、さらにこの表示素子の背面に光吸収層を配置して本発明の表示素子を応用した表示装置を完成した。この表示装置に駆動用ドライバー、コントローラー、表示素子駆動用電源、およびコンピューター（何れも図示せず）を接続してコンピューター画面を表示することができた。もちろんテレビチューナーヒ接続すればテレビも見られる。
【００９２】
ここで用いる２色性色素は、耐光性の良好なアントラキノン系色素が好ましく、さらに２色比と溶解性の良いものが好ましい。またその混合量については十分なコントラストを確保できるように配慮する。
【００９３】
本実施例では液晶／高分子層の裏側に鹿置する反射層を電極と兼ねたが、電極を透明として表示素子背面に反射層を配置しても良い。
【００９４】
またアクティブ素子を形成した基板は液晶／高分子層の表側に配置しても裏側に配置しても良い。
【００９５】
ノングレア処理、減反射処理は必要に応じて施せば良い。
【実施例１０】
【００９６】
本実施例では実施例８の液晶と高分子前駆体を用い、２色性色素を混合して実施例９の構成のパネルに封入した例を示す。用いる液晶及び高分子は実施例８に示した物を用いた。  ただし液晶９６．７重量％に対して、２色性色素として三井東圧染料社製Ｍ３６１、ＳＩ５１２、Ｍ３４をそれそれ１．３：１．６：０．４（重量％）混合した。実施例９で作製したパネルに液晶／高分子前駆体混合物を封入して、さらに紫外線を照射して表示素子を作製した。この表示素子の表面に減反射処理を施したノングレアフィルムを張り付け、さらにこの表示素子の背面に光吸収層を配置して本発明の表示素子を応用した表示装置を完成した。この表示装置に駆動用ドライバー、コントローラー、表示素子駆動用電源、およびコンピューター（何れも図示せず）を接続してコンピューター画面を表示することができた。もちろんテレビチューナーと接続すればテレビも見られる。
【実施例１１】
【００９７】
本実施例では本発明におけるヘイズ低減技術を融合した例を示す。まず液晶について示す。液晶としては可視光域における蛍光の小さい液晶としてロデイツク社製ＲＤＰ８０６１６−２とメルク社製ＭＬ１００９を７：３で混合して用いた。この液晶に２色性色素としてＧ４７０（日本感光色素研究所製）を０．２５重量％、ＳＩ５１２ （三井東圧染料社製）を０．４重量％、Ｍ１３７（三井東圧染料社製）を０．１重量％先の液晶に混合してゲストホスト液晶とした。これにカイラルピッチの温度依存性の小さいＣNＬ６１１（旭電化社製）を２重量％混合してカイラルゲストホスト液晶とした。この液晶に高分子前駆体としてプチルフェニルトランメタクリレートとビフェニルジメタクリレートおよびカイラル高分子前駆体として
2005049870.tif 000021
をそれそれ３.３重量％、１.７重量％、０.３重量％混合した。これを先の空パネルに封入して５０℃にて紫外線を照射した。この表示素子表面にノングレア処理または減反射処理を施してもよい。
【００９８】
こうして作製した表示素子の背面に太陽電池を配置して反射型の表示素子として実施例２と同様の方法により電界無印加時の反射率を測定した。２０℃にて反射率１％であった。電界を印加してここでは時計用のセグメント表示を行うことができた。しかも液晶駆動電源として背面に配置した太陽電池を用いることができた。
【００９９】
ここではアクティブ素子を用いなかったが、アクティブ素子を用いても同様の効果がある。その際、液晶として実施例１で示したような保持率のよい液晶を用いる必要がある。カラーフィルターを組み合わせれば明るいカラー表示が可能である。アクティブ素子を用いない場合はネマチック液晶相を持つ材料であれば用いることができる。
【０１００】
液晶／高分子層の厚さは３μｍから１０μｍが好ましい。これより薄いと散乱が薄くなり、これより厚いと駆動電圧が高くなり、コントラストも低下して実用的でない。
【０１０１】
表示素子の背面に配置した太陽電池の替わりに、光吸収層、光反射層を配置してもよい。また表示素子の背面に何も配置せず、透明なガラス上に白い散乱として表示を行うこともできる。
【０１０２】
そのほかの部材、製造条件等は参考例１と同様である。実施例１５に示したカイラル成分も用いることができる。
（参考例１）
【０１０３】
本参考例では２色性色素入り液晶中に高分子が粒子状又は粒子連結体として分散する表示素子をアクティブ素子と組み合わせた表示装置にカイラル高分子前駆体を応用した例を示した。図６に本発明の表示装置に用いるＭＩＭ素子を形成した空パネルの簡単な断面図を示した。まず液晶／高分子を封入する空パネルを作製する。基板１に透明電極２を形成して配向処理を施した。配向処理は通常ＴＮ型液晶表示素子に利用されている方法を用いることができ、ここではポリイミド配向膜を形成してその表面をラビングした。次にこれに対向する基板８にアクティブ素子として４８０×６４０個のＭＩＭ素子および反射電極７を形成して表面にさきに示した様に配向処理を施した。表面にアクティブ素子を保護する層を設けてもよい。次にこれらの基板を互いに５μｍの間隙を保って向かい合わせて封入ロを残し周囲を接着固定した。次にこの空パネルに封入する液晶／高分子前駆体混合物について説明する。液晶としてメルク社製ＴＬ２１３とＭＪ９１２６１の８：２混合物を用い、この液晶９７重量％にカイラル成分として、メルク社製Ｓ８１１を３重量％混合してカイラル液晶とした。この液晶９６．３重量％に２色性色素として三井東圧染料社製Ｍ３６１、ＳＩ５１２、Ｍ３４をそれそれ１.５重量％、１．７重量％、０．５重量％混合した。このゲストホストカイラル液晶９３重量％に高分子前駆体としてヒフェニルメタクリレートとカイラル高分子前駆体として
2005049870.tif 000022
をそれぞれ６．８６重量％および０．１４重量％溶かして先に作製した空パネルに封入した。５０℃にてこのパネルに基板１側から紫外線（３００ｎｍ〜４００ｎｍ、３．５ｎＷ／ｃｍ2）を照射して液晶中の高分子前駆体を重合して表示装置とした。さらにこの表示素子の表面にノングレア処理及び減反射処理を施した。この処理はなくてもよい。
【０１０４】
この表示素子の無電界下での反射率を測定したところ、２０℃では３％であった。また液晶駆動用ドライバーとコントローラ回路を接続して、コンピュータの画面を明るくコントラストの良好な状態で表示することができた。もちろんテレビやゲーム機の端末として用いることもできる。カラーフィルターを組み合わせれば明るいカラー表示が可能である。
【０１０５】
本参考例で用いるカイラル成分、液晶、高分子前駆体は、実施例１及び実施例１５に示したものを用いることができる。
【０１０６】
２色性色素の含有量については、無電界下で透過を主とする用途、例えば反射板として太陽電池を用いたり、他の表示装置を配置したりする場合には、２色性色素の含有量を減らして、太陽電池の発電効率を向上させ、または裏側に配置した表示装置の視認製を向上するようにする。その他の用途についてはここに示したように、無電界下で光吸収を十分に行い、コントラストを十分にとるようにする。
【０１０７】
またカイラル高分子前駆体としてはここで用いたものはカイラル能力がＳ８１１程度のものを用いたが、その他のカイラル高分子前駆体としては、
2005049870.tif 000023
2005049870.tif 000024
など、およびこれらの化合物のフェニル、ビフェニル、をフェニル、ビフェニルターフェニルなどの骨格に変えたものや、アルキル基の構造を変えたものなとも用いることができる。何れにしてもその混合量については、液晶部分のカイラルピッチと高分子前駆体部分のカイラルピッチが同じになるようにカイラル高分子前駆体の混合量を決める。例えば低分子カイラル成分Ｓ８１１では液晶に対して１重量％混合したときのカイラルピッチは１０μｍ程度である。一方先の実施例中で用いたカイラル高分子前駆体は液晶に対して１重量％混合したときのカイラルピッチは２０μｍ程度である。  そこで液晶をツイストするための低分子カイラル成分Ｓ８１１を液晶に対して３重量％混合してカイラルピッチを３μｍ程度として、前記カイラル高分子前駆体を高分子前駆体に対して、６重量％混合して高分子前駆体のカイラルピッチを３μｍに揃えるのである。すなわち重合前においては高分子前駆体は液晶中に溶けており液晶の量は低分子液晶と高分子前駆体の和であり、これをツイストするためのカイラル成分の量は、低分子カイラル成分とカイラル高分子前駆体の和になる。次に重合手段にて高分子前駆体を重合すると、高分子前駆体及びカイラル高分子前駆体は重合して液晶層から相分離して液晶中から除外される。そのため液晶中に残るカイラル成分は塩分子カイラル成分だけとなる。このため液晶中のカイラルピッチは変化しない。
【０１０８】
これに比べて従来は、カイラル高分子前駆体を用いないため、重合前においては高分子前駆体は液晶中に溶けており液晶の量は低分子液晶と高分子前駆体の和であり、これをツイストするためのカイラル成分の量は、低分子カイラル成分のみとなる。次に重合手段にて高分子前駆体を重合すると、高分子前駆体は重合して液晶層から相分離して液晶中から除外される。そのため液晶の量は高分子前駆体の量だけ減るにもかかわらず、中に残る低分子カイラル成分の量は変わらない。このため液晶中のカイラルピッチは短くなり、高分子と液晶との間に配向のミスマッチが生じる。
【０１０９】
液晶／高分子層の厚さは３μｍから１０μｍが好ましい。これより薄いと散乱が薄くなり、これより厚いと駆動電圧が高くなり、コントラストも低下して実用的でない。
【０１１０】
ここで用いるアクティブ素子としては、ここで示したＭＩＭ素子の他、ポリシリコンＴＦＴまたはアモルファスシリコンＴＦＴ素子などトランジスター構造を持つもの、 ＭＩＭ構造を持つもの、強誘電体素子などを用いることができる。アクティブ素子の個数についてはここに示した数に限らず用途に応じて決めればよい。もちろんアクティブ素子を形成せず、以下に示すような時計や電子手帳として表示を行うこともできる。
【０１１１】
反射電極７を透明電極として表示素子背面に反射層を配置してもよい。この反射層については光散乱性を付与してもよい。もちろんその反射層として太陽電池を用いてもよい。
（比較例７）
【０１１２】
ここでは参考例１において、カイラル成分としてＳ８１１のみを用いた例を示した。具体的には実施例１で示したゲストホストカイラル液晶に対して高分子前駆体としてヒフェニルメタクリレートを７重量％混合して参考例１と同様にして表示素子を作製した。こうして作製した表示素子の無電界下での反射率を測定したところ、２０℃で５％であった。
（参考例２）
【０１１３】
本参考例では２色性色素を含まない、液晶中に高分子を粒子状又は粒子連結体として分散した表示素子にカイラル高分子前駆体を応用した例を示す。  実施例５に従って空パネルを作製した。次にこの空パネルに封入する液晶と高分子前駆体混合物について説明する。液晶としてロディック社製ＲＤＰ８０６１６−２を９８重量％にカイラル成分として旭電化社製ＣＮＬ６１１を２重量％混合してカイラル液晶とした。このカイラル液晶に高分子前駆体としてプチルフェニルトランメタクリレートとヒフェニルジメタクリレートおよびカイラル高分子前駆体として実施例１１の化合物をそれそれ３.３重量％、１.７重量％、０.３重量％混合した。これを先の空パネルに封入して５０℃にて紫外線を照射した。この表示素子表面にノングレア処理または減反射処理を施してもよい。
【０１１４】
こうして作製した表示素子の背面に太陽電池を配置して反射型の表示素子として実施例２と同様の方法により電界無印加時の反射率を測定した。 ２０℃にて反射率１. ８％であった。電界を印加してここでは時計用のセグメント表示を行うことができた。しかも液晶駆動電源として背面に配置した太陽電池を用いることができた。
【０１１５】
ここではアクティブ素子を用いなかったが、アクティブ素子を用いても同様の効果がある。その際、液晶として実施例１で示したような保持率のよい液晶を用いる必要がある。カラーフィルターを組み合わせれば明るいカラー表示が可能である。アクティブ素子を用いない場合はネマチック液晶相を持つ材料であれば用いることができる。
【０１１６】
液晶／高分子層の厚さは３μｍから１０μｍが好ましい。これより薄いと散乱が薄くなり、これより厚いと駆動電圧が高くなり、コントラストも低下して実用的でない。
【０１１７】
表示素子の背面に配置した太陽電池の替わりに、光吸収層、光反射層を配置してもよい。また表示素子の背面に何も配置せず、透明なガラス上に白い散乱として表示を行うこともできる。
【０１１８】
そのほかの部材、製造条件等は参考例１と同様である。実施例１５に示したカイラル成分も用いることができる。
（比較例８）
【０１１９】
ここでは参考例２において、低分子カイラル成分のみを用いた例を示す。具体的には参考例２で示したカイラル液晶に対して高分子前駆体としてプチルフェニルトランメタクリレートとビフェニルジメタクリレートをそれぞれ３.４重量％及び１.６重量％混合した。そのほかの部材条件を参考例２と同様にして表示素子を作製した。こうして作製した表示素子の無電界下での反射率を測定したところ、 ２０℃で３％であった。
（参考例３）
【０１２０】
本参考例では、２色性色素入り液晶が高分子ゲルネットワーク中に配向分散している表示素子とアクティブ素子を組み合わせた表示装置に、カイラル高分子前駆体を応用した例を示した。実施例９に習ってＴＦＴ素子を形成した空パネルを作製した。次にこの空パネルに封入する液晶／高分子前駆体混合物について説明する。液晶としてメルク社製ＴＬ２０５とＢＬ００７の７:３混合物を用い、この液晶９８重量％にカイラル成分として旭電化社製ＣＮＬ６１１を２重量％混合してカイラル液晶とした。この液晶９６.３重量％に２色性色素ヒして三井東圧染料社製Ｍ３６１、 Ｍ３７０、Ｍ４８３をそれそれ１.２重量％、２重量％、０.５重量％混合した。このゲストホストカイラル液晶９７重量％に高分子前駆体としてフイリップス社製Ｃ６Ｈを３重量％、カイラル高分子前駆体として
2005049870.tif 000025
を０.１重量％混合して先に作製した空パネルに封入した。５０ＢＣにてこのパネルに基板１側から紫外線（３００ｎｍ〜４００ｎｍ、３．５ｍＷ／ｃｍ2）を照射して液晶中の高分子前駆体を重合して表示装置とした。さらにこの表示装置の表面にノングレア処理及び減反射処理を施した。この処理はなくてもよい。
【０１２１】
この表示装置の無電界下での反射率を実施例１に従い測定したところ、２０℃では３％であった。また液晶駆動用ドライバーとコントローラ回路を接続してコンピュータの画面を明るくコントラストの良好な状態で表示することができた。もちろんテレビやゲーム機の端末として用いることもできる。カラーフィルターを組み合わせれば明るいカラー表示が可能である。
【０１２２】
本実施例で用いるカイラル成分、液晶、高分子前駆体、アクティブ素子および製造条件等は、参考例１で示したものを用いることができる。カイラル成分については実施例１５に示したものも用いることができる。
【０１２３】
２色性色素の含有量については、無電界下で透過を主とする用途、例えば反射板として太陽電池を用いたり、他の表示装置を配置したりする場合には、 ２色性色素の含有量を減らして、太陽電池の発電効率を向上させ、または裏側に配置した表示装置の視認製を向上するようにする。その他の用途についてはここに示したように、無電界下で光吸収を十分に行い、コントラストを十分にとるようにする。
【０１２４】
液晶／高分子層の厚さは３μｍから１０μｍが好ましい。これより薄いと散乱が薄くなり、これより厚いと駆動電圧が高くなり、コントラストも低下して実用的でない。
（比較例９）
【０１２５】
ここでは参考例３において、低分子カイラル成分のみを用いた例を示す。具体的には参考例３で示したゲストホストカイラル液晶に対して高分子前駆体としてＣ６Ｈを３重量％混合した。そのほかの部材条件を参考例３と同様にして表示素子を作製した。
【０１２６】
こうして作製した表示素子の無電界下での反射率を測定したところ、２０℃で４％であった。
（参考例４）
【０１２７】
本実施例では２色性色素を含まない液晶を高分子ゲルネットワーク中に配向分散した表示素子にカイラル高分子前駆体を応用した例を示した。まず液晶／高分子前駆体を封入する空パネルを実施例５に従って作製した。次にこの空パネルに封入する液晶と高分子前駆体混合物について説明する。液晶としてメルク社製ＢＬ ００７にカイラル成分としてチッソ社製ＣＭ２２を１０重量％、メルク社製ＣＢ１５を２. ５重量％混合してカイラル液晶とした。このカイラル液晶に高分子前駆体として参考例３で用いたＣ６Ｈを３重量％、カイラル高分子前駆体として
2005049870.tif 000026
を０．１重量％混合した。これを先の空パネルに封入して５０℃にて紫外線を照射した。この表示素子表面にノングレア処理または減反射処理を施してもよい。
【０１２８】
こうして作製した表示素子の背面に太陽電池を配置して反射型の表示素子として実施例１と同様の方法により電界無印加時の反射率を測定した。２０℃にて反射率１. ５％であった。
【０１２９】
本実施例で用いるカイラル成分は、Ｃ＝２２およびＣＢ１５については液晶を右に旋回きせる能力を持ち、ＣＢ１５は温度が上昇するとカイラルピッチが長くなる傾向を持ち（温度依存性が正）、ＣＭ２２は温度が上昇するとカイラルピッチが短くなる傾向を持つ（温度依存性が負）。このように、カイラルピッチの温度依存性が互いに逆の傾向を持つ２種類以上のカイラル成分を添加することが望ましい。他の温度依存性が負のカイラル成分の例としてはチッソ社製ＣＭ２２や、
2005049870.tif 000027
旭電化社製ＦＬ５１９、ＣＮＬ６２１、ＣＮＬ６１７、ＣＮＬ６１６、ＣＮＬ６２３、ＣＮＬ６３７、ＣＮＬ６３８、ＣＮＬ６３９などがある。温度依存性が正のカイラル成分の例としては、チッソ社製ＣＭ１９、ＣＭ２０、メルク社製ＣＢ１５、Ｃ１５、Ｓ８１１、Ｒ８１１、Ｓ１０１１、Ｒ１０１１、Ｓ１０８２、Ｒ１０８２などがある。もちろんこの他のカイラル成分も利用できる。またここでは２種頬のカイラル成分を用いたが、３種類以上混合してもよい。もちろん実施例１に示したようなカイラルピッチの温度依存性の極めて小さいカイラル成分を用いてもよい。
【０１３０】
ここで用いる液晶、高分子前駆体、空パネル、その他の部材製造条件等は参考例２を用いることができる。またここで示したカイラル成分の構成は、高分子が粒子または粒子連結体である場合にも応用できる。
（比較例１０）
【０１３１】
ここでは実施例１５において、低分子カイラル成分のみを用いた例を示す。具体的には実施例１５で示したカイラル液晶に対して高分子前駆体としてＣ６Ｈを３重量％混合した。そのほかの部材条件を実施例１５と同様にして表示素子を作製した。
【０１３２】
こうして作製した表示素子の無電界下での反射率を測定したところ、２０℃で３％であった。
（参考例５）
【０１３３】
本実施例では２色性色素入り液晶が高分子マトリックス中に配向分散している表示素子においてカイラル高分子前駆体とアクティブ素子を組み合わせた例を示した。液晶／高分子を封入する空パネルを参考例１と同様の方法により作製した。次にこの空パネルに封入する液晶/高分子前駆体混合物について説明する。液晶としてメルク社製ＴＬ２１３とＴＬ２１３とＭＪ９１２６１の８:２混合物を用い、この液晶９８重量％にカイラル成分として旭電化社製ＣＮ６１７を２重量混合してカイラル液晶とした。この液晶９６．４重量％に２色性色素として三井東圧染料社製Ｍ３６１、ＳＩ５１２、Ｍ３４をそれそれ１．５重量％、１．７重量％、０．４重量％混合した。このゲストホストカイラル液晶７７．６重量％に高分子前駆体として東亜合成化学社製Ｍ６２００を２０重量％、カイラル高分子前駆体
2005049870.tif 000028
を０．４重量％および光重合開始剤としてチバガイギー社製イルガキュア１８４を２重量％混合して先に作製した空パネルに封入した。５０℃にてこのパネルに基板１側から紫外線（３００ｎｍ〜４００ｎｍ、３０ｍＷ／ｃｍ2）を照射して液晶中の高分子前駆体を重合して表示装置とした。きらにこの表示装置の表面にノングレア処理及び減反射処理を施した.この処理はなくてもよい。
【０１３４】
この表示装置の無電界下での反射率を参考例２に従って測定したところ、２０℃では８％であった。また液晶駆動用ドライバーとコントローラ回路を接続してコンピュータを接続して表示を行ったところ、コントラストの良好な状態で表示することができた。もちろんテレビ、ゲーム機の端末などとして用いることもできる。カラーフィルターを組み合わせれば明るいカラー表示が可能である。
【０１３５】
本参考例で用いるカイラル成分は、参考例１及び参考例４で示した単成分系または多成分系を用いることができる。
【０１３６】
液晶、高分子前駆体、２色性色素、アクティブ素子、そのほかの部材条件等は実施例１及び参考例１で示したものを用いることができる。
【０１３７】
２色性色素の含有量については、無電界下で透過を主とする用途、例えば反射板として太陽電池を用いたり、他の表示装置を配置したりする場合には、 ２色性色素の含有量を減らして、太陽電池の発電効率を向上させ、または裏側に配置した表示装置の視認製を向上するようにする。その他の用途についてはここに示したように、無電界下で光吸収を十分に行い、コントラストを十分にとるようにする。
【０１３８】
液晶／高分子層の厚さは３μｍから１０μｍが好ましい。これより薄いと散乱が薄くなり、これより厚いと駆動電圧が高くなり、コントラストも低下して実用的でない。
（比較例１１）
【０１３９】
ここでは参考例５において、低分子カイラル成分のみを用いた例を示す。具体的には参考例５で示したカイラル液晶に対して高分子前駆体および光重合開始剤のみを混合してカイラル高分子前駆体を用いないで、そのほかの部材条件を参考例５と同様にして表示素子を作製した。こうして作製した表示装置の無電界下での反射率を測定したところ、２０℃で１０％であった。
（参考例６）
【０１４０】
本実施例では２色性色素を含まない、液晶を高分子マトリックス中に配向分散した表示、素手にカイラル高分子前駆体を用いた例を示す。まず液晶／高分子前駆体を封入する空パネルを実施例５に従って作製した。この空パネルに封入する液晶と高分子前駆体混合物について説明する。液晶としてメルク社製ＢＬ００７にカイラル成分としてメルク社製Ｒ８１１を３重量％混合してカイラル液晶とした。  このカイラル液晶に高分子前駆体として東亜合成化学社製Ｍ７１００を３０重量％、カイラル高分子前駆体として
2005049870.tif 000029
を１重量％、さらに光重合開始剤として日本化薬社製Ｄ ETXを２重量％混合した。これを先の空パネルに封入して５０℃にて紫外線を照射した。この表示素子表面にノングレア処理または減反射処理を施してもよい。
【０１４１】
こうして作製した表示素子の背面に太陽電池を配置して反射型の表示素子として実施例１と同様の方法により電界無印加時の反射率を測定した。２０℃にて反射率６％であった。
本参考例で用いるカイラル成分は、参考例１及び参考例４で示したものを用いることができる。
【０１４２】
ここで用いる液晶、高分子前駆体、空パネル、その他の部材製逸条件等は参考例１を用いることができる。
（比較例１２）
【０１４３】
ここでは参考例６において、低分子カイラル成分のみを用いた例を示す。具体的には参考例６で示したカイラル液晶に対して高分子前駆体および光重合開始剤のみを混合してカイラル高分子前駆体を用いないで、そのほかの部材条件を参考例６と同様にして表示素子を作製した。こうして作製した表示素子の無電界下での反射率を測定したところ、２０℃で１０％であった。
（参考例７）
【０１４４】
本参考例では２色性色素入り液晶中に高分子が粒子状又は粒子連結体として分散する表示素子をアクティ７素子と組み合わせた表示装置にカイラルピッチの温度依存性の少ないカイラル成分を用いた例を示した。参考例１と同様の空パネルを用いた。次にこの空パネルに封入する液晶／高分子前駆体混合物について説明する。液晶としてメルク社製ＴＬ２０５とＭＪ９１２６１の８:２混合物を用い、この液晶９８重量％にカイラル成分として、
2005049870.tif 000030
を２重量％混合してカイラル液晶とした。この液晶９６．３重量％に２色性色素として三井東圧染料社製Ｍ３６１、Ｍ３７０、Ｍ４８３をそれぞれ１.２重量％、２重量％、 ０.５重量％混合した。このゲストホストカイラル液晶に高分子前駆体としてビフェニルメタクリレートを７重量％溶かして先に作製した空パネルに封入した。５０℃にてこのパネルに基板１側から紫外線（３００ｎｍ〜４００ｎｍ、３．５ｍＷ／ｃｍ2）を照射して準晶中の高分子前駆体を重合して表示装置とした。さらにこの表示素子の表面にノングレア処理及び減反射処理を施した。この処理はなくてもよい。
【０１４５】
この表示素子の無電界下での反射率を測定したところ、５０℃では２％、２０℃では３％であった。また液晶駆動用ドライバーとコントローラ回路を接続してコンピュータの画面を明るくコントラストの良好な状態で表示することができた。もちろんテレビやゲーム機の端末として用いることもできる。カラーフィルターを組み合わせれば明るいカラー表示が可能である。
【０１４６】
本実施例で用いるカイラル成分は、カイラルピッチの温度依存性の小さいもので有ればよく、さらに好ましくは使用温度領域でカイラルピッチの変化率が２０％以内のものが好ましい。この範囲から外れると使用中に温度変化によりコントラストが著しく低下する。本実施例で用いることのできるカイラル成分としては、
2005049870.tif 000031
2005049870.tif 000032
2005049870.tif 000033
2005049870.tif 000034
2005049870.tif 000035
などを用いることができる。また旭電化社製ＣＮＬ６１１、ＣＮＬ６２１、ＣＮＬ６ １７、ＣＮＬ６１６、ＣＮＬ６２３等も同様に用いることができる。また参考例４で示すような多成分系のカイラル成分も用いることができる。
【０１４７】
液晶、高分子前駆体は実施例１に示したものを用いることができる。液晶／高分子層の厚さは３μｍから１０μｍが好ましい。これより薄いと散乱が薄くなり、これより厚いと駆動電圧が高くなり、コントラストも低下して実用的でない。
【０１４８】
ここで用いるアクティブ素子としては、ここで示したＭＩＭ素子の他、ポリシリコンＴＦＴまたはアモルファスシリコンＴＦＴ素子などトランジスター構造を持つもの、 ＭＩＭ構造を持つもの、強誘電体素子などを用いることができる。アクティブ素子の個数についてはここに示した数に限らず用途に応じて決めればよい。もちろんアクティブ素子を形成せずとも表示を行うことができる。もちろんアクティブ素子を形成せず、単純マトリックスまたはスタティツク駆動することもできる。
【０１４９】
反射電極７を透明電極として表示素子背面に反射層または太陽電池などを配置してもよい。この反射層については光散乱性を付与してもよい。
（比較例１３）
【０１５０】
ここでは参考例７において、カイラル成分としてカイラルピッチの温度依存性が正のもののみを用いた場合を示す。具体的にはカイラル成分としてメルク社製Ｃ Ｂ１５を液晶に対して２.５重量％混合した。そのほかの部材条件を参考例７と同様にして表示装置を作製した。
【０１５１】
こうして作製した表示素子の無電界下での反射率を測定したところ、５０℃で２％、 ２０℃で５％であった。
（参考例８）
【０１５２】
本参考例では２色性色素を含まない、液晶と高分子を互いに配向分散した表示素子にカイラルピッチの温度依存性の少ないカイラル成分を用いた例を示す。アクティブ素子を形成しない空パネルは実施例５に習った。次にこの空パネルに封入する液晶と高分子前駆体混合物について説明する。液晶としてロディック社製ＲＤＰ８０６１６−２とメルク社製ＭＬ１００９を７:３で混合したものにカイラル成分としてＣＮＬ６１７（旭電化社製）を２重量％混合してカイラル液晶とした。このカイラル液晶に高分子前駆体としてメチルターフェニルジメタクリレートを４重量％混合した。これを先の空パネルに封入して５０℃にて紫外線を照射した。この表示素子表面にノングレア処理または減反射処理を施してもよい。
【０１５３】
こうして作製した表示素子の背面に太陽電池を配置して反射型の表示素子として参考例７と同様の方法により電界無印加時の反射率を測定した。５０℃にて反射率１％、２０℃にて反射率３％であった。電界を印加してここでは時計用のセグメント表示を行うことができた。
【０１５４】
ここではアクティブ素子を用いなかったが、アクティブ素子を用いても同様の効果がある。その際、液晶として実施例１で示したような保持率のよい液晶を用いる必要があり、たとえばメルク社製ＴＬ２０２、ＴＬ２０４、ＴＬ２０５、ＴＬ２１３、ＴＬ２１５、ＴＬ２１６などをベースとして用いるとよい。カラーフィルターを組み合わせれば明るいカラー表示が可能である。アクティブ素子を用いない場合はネマチック液晶相を持つ材料であれば用いることができる。
【０１５５】
液晶／高分子層の厚さは３μｍから１０μｍが好ましい。これより薄いと散乱が薄くなり、これより厚いと駆動電圧が高くなり、コントラストも低下して実用的でない。
【０１５６】
表示素子の背面に配置した太陽電池の替わりに、光吸収層、光反射層を配置してもよい。また表示素子の背面に何も配置せず、透明なガラス上に白い散乱として表示を行うこともできる。
【０１５７】
そのほかの部材、製造条件等は参考例７と同様である。カイラル成分については参考例４に示す多成分系も用いることができる。
（比較例１４）
【０１５８】
ここでは参考例８において、カイラル成分としてカイラルピッチの温度依存性が正のもののみを用いた場合を示す。具体的にはカイラル成分としてメルク社製ＣＢ１５を液晶に対して５重量％混合した。そのはかの部材条件を参考例８と同様にして表示素子を作製した。こうして作製した表示素子の無電界下での反射率を測定したところ、５０℃で１％、 ２０℃で３％であった。
（参考例９）
【０１５９】
本参考例では、２色性色素入り液晶が高分子ゲルネットワーク中に配向分散している表示素子とアクティブ素子を組み合わせた表示装置に、カイラルピッチの温度依存性の小さいカイラル成分を用いた例を示した。ＴＦＴ素子を形成した空パネルを実施例２に習って作製した。次にこの空パネルに封入する液晶／高分子前駆体混合物について説明する。液晶としてメルク社製ＴＬ２０５とＢＬ００７の７:３混合物を用い、この液晶９８重量％にカイラル成分として旭電化社製ＣＮＬ６１１を２重量％混合してカイラル液晶とした。この液晶９６.３重量％に２色性色素として三井東圧染料社製Ｍ３６１、Ｍ３７０、Ｍ４８３をそれぞれ１.２重量％、２重量％、０. ５重量％混合した。このゲストホストカイラル液晶９７重量％に高分子前駆体としてフイリップス社製Ｃ６Ｈを３重量％混合して先に作製した空パネルに封入した。５０℃にてこのパネルに基板１側から紫外線（３００nｍ〜４００nｍ、３.５ｍＷ／ｃｍ2）を照射して液晶中の高分子前駆体を重合して表示装置とした。さらにこの表示装置の表面にノングレア処理及び減反射処理を施した。この処理はなくてもよい。
【０１６０】
この表示装置の無電界下での反射率を測定したところ、５０℃では２％、２０℃では３％であった。また液晶駆動用ドライバーとコントローラ回路を接続してコンピュータの画面を明るくコントラストの良好な状態で表示することができた。もちろんテレビやゲーム機の端末として用いることもできる。カラーフィルターを組み合わせれば明るいカラー表示が可能である。
【０１６１】
本参考例で用いるカイラル成分、液晶、高分子前駆体、アクティブ素子および製造条件等は、実施例２で示したものを用いることができる。カイラル成分については参考例４に示す多成分系も用いることができる。
【０１６２】
液晶／高分子層の厚さは３μｍから１０μｍが好ましい。これより薄いと散乱が薄くなり、これより厚いと駆動電圧が高くなり、コントラストも低下して実用的でない。
（比較例１５）
【０１６３】
ここでは参考例９において、カイラル成分としてカイラルピッチの温度依存性が正のもののみを用いた場合を示す。具体的にはカイラル成分としてメルク社製ＣＢ１５を液晶に対して２重量％混合した。そのほかの部材条件を参考例９と同様にして表示装置を作製した。こうして作製した表示装置の無電界下での反射率を刺したところ、５０℃で３％、２０℃で１０％であった。
（参考例１０）
【０１６４】
本参考例では２色性色素を含まない液晶を高分子ゲルネットワーク中に配向分散した表示素子に、カイラルピッチの温度依存性の小さいカイラル成分を用いた例を示した。まず液晶／高分子前駆体を封入する空パネルを実施例５に従って作製した。次にこの空パネルに封入する液晶と高分子前駆体混合物について説明する。液晶としてメルク社製ＣＢ１００７にカイラル成分としてチッソ社製ＣＭ２２を１０重量％、メルク社製ＣＢ１５を２.５重量％混合してカイラル液晶とした。このカイラル液晶に高分子前駆体ヒして実施例３で用いたＣ６Ｈを３重量％混合した。これを先の空パネルに封入して５０℃にて紫外線を照射した。この表示素子表面にノングレア処理または減反射処理を施してもよい。
【０１６５】
こうして作製した表示素子の背面に太陽電池を配置して反射型の表示素子として実施例１と同様の方法により電界無印加時の反射率を測定した。５０℃にて反射率２％、 ２０℃にて反射率５％であった。
【０１６６】
本参考例で用いるカイラル成分は、参考例４に示したものを用いることができる。ここで用いる液晶、高分子前駆体、空パネル、子の他の部材製造条件等は参考例８を用いることができる。
（比較例１６）
【０１６７】
ここでは参考例１０において、カイラル成分としてカイラルピッチの温度依存性が正のもののみを用いた場合を示す。具体的にはカイラル成分としてメルク社製ＣＢ１５を液晶に対して５重量％混合した。そのほかの部材条件を参考例１０と同様にして表示素子を作製した。こうして作製した表示素子の無電界下での反射率を測定したところ、５０℃で１％、２０℃で３％であった。
【実施例１２】
【０１６８】
本実施例では先に示した実施例・参考例をカラーフィルターを用いたカラー表示装置に応用した例を示した。図７に本実施例で用いたカラーフィルター１０を形成した空パネルの簡単な１部断面図を示した。カラーフィルター以外の部材及び製造条件については、各実施例・参考例の部材、条件を用いた。但しここでは２色性色素を添加していない。コントラストを高めるために２色性色素を添加してもよい。このカラー表示装置にカラー表示用液晶ドライバーを接続してコンピュータ端末として用いたところコントラストの良好なカラー表示を行うことができた。もちろん時計、テレビやゲーム機の表示も可能である。
【０１６９】
ここで用いるカイラル成分、液晶／高分子層、空パネルの構成および製造条件等については、実施例１から実施例１１及び参考例１から参考例１０に示した構成のものを用いることができる。また以下に示す電子装置にも同様に応用できる。
【０１７０】
カラーフィルターについては、一般的に用いられる透過型カラーフィルターよりも色濃度を薄くすると明るい表示が得られる。またその色については、赤青緑の３原色の他、イエロー、シアン、マジェンタなどカラー表示可能な色の組合せから自由に選ぶことができる。
【０１７１】
またカラーフィルターを挿入する位置については表示装置の表示側の基板１の液晶と接する側にカラーフィルターを形成したが、カラーフィルターを基板８上に形成してもよい。またカラーフィルターは基板と電極の間に形成することが駆動電圧の点から好ましいが、カラーフィルターの上に透明電極を形成してもよい。
【０１７２】
カラーフィルターを基板１に形成する場合には、高分子前駆体を重合するための紫外線を透過する材料でカラーフィルターを形成する必要がある。
【０１７３】
アクティブ素子についてはここで示したＴＦＴ素子の他、他の構成のＴＦＴ素子、トランジスター、 ＭＩＭ素子、強誘電体素子などを用いることができる。またこれらのアクティブ素子を形成する基板はガラスの他、シリコン、ガリウムヒ素、ゲルマニウムなどの半導体、そのほか無機物質、プラスチックなど有機物質を用いることができる。基板として半導体を用いると、駆動用ドライバーやコントローラを基板内にすべて作り込むことができるので極めて安価に表示装置を作製することができる。
【実施例１３】
【０１７４】
先に述べた実施例および比較例で作製した表示素子を情報処理装置である電子手帳の表示部分に用いた実施例を示す。図８に本実施例の情報処理装置の簡単な断面図を示した。先に示した実施例または比較例に沿って表示素子を作製してその背面に太陽電池を配置し、その太陽電池の電力を電子手帳の電源に接続して用いたところ、極めて視認性を向上する事ができ、しかも使用時間を大幅に延長することが可能となった。
【０１７５】
また太陽電池を電子装置に内蔵した蓄電池に接続して、太陽電池で発電した電力を蓄電池で蓄えておき、暗いところでも十分装置を働くようにすることができた。
【０１７６】
このように従来では太陽電池が場所をとってデザイン及び大きさに制約があったのだが、表示素子が概ね透明であるために太陽電池に表示パネルを重ねることができるようになり、極めてコンパクトでしかも電池切れの心配の無い電子手帳を実現することが可能となった。この表示装置の表面または裏面にタプレットまたはクツチパネルのような情報入力装置を配置してもよい。
【実施例１４】
【０１７７】
先に述べた実施例または比較例で作製した表示素子を情報表示装置としての時計に応用した例を示した。特にここでは文字盤に表示素子を用いた例を示す。図９に本実施例の情報表示装置の簡単な断面図を示す。中心に穴の開いた表示素子を、先に示した実施例または比較例に沿って作製して、背面に太陽電池を配置して、アナログ時計の軸を通して針をつけてハイブリッド腕時計を作製したところ、極めて視認性の高い表示を行うことが可能であった。
【０１７８】
また太陽電池を電子装置に内蔵した蓄電池に接続して、太陽電池で発電した電力を蓄電池で蓄えておき、暗いところでも十分装置を働くようにすることができた。
【０１７９】
また太陽電池の電圧では十分に表示素子を駆動できないので、昇圧回路を組み込んで太陽電池の電圧を５Ｖまで昇圧したところ、極めて明るい表示を得ることができた。
【０１８０】
また駆動方法として、液晶ドライバーのグラウンドを駆動タイミングに合わせて転ることにより、実質的に電源電圧の２倍の電圧を印加することができ、これによれば先の実施例に挙げた表示素子を十分駆動することができ、極めて明るい表示を得ることができた。
【０１８１】
先の実施例で挙げた表示素子は十分低消費電力ではあるが、時計としてさらに電池寿命を伸ばすために、スイッチを押したときだけ表示素子で表示を行うようにすることもできる。
【０１８２】
もちろん太陽電池の替わりに光吸収板を配置しても同様の表示を行うことができる。  この時駆動電源は内蔵電池のみとなる。
【実施例１５】
【０１８３】
先に述べた実施例または比較例で作製した表示素子を情報表示装置としての時計に応用した例を示した。特にここでは時計のカバーガラスに表示素子を用いた例を示す（図１０参照）。表示素子を先に示した実施例または比較例に治って作製一して、文字盤として太陽電池を用い、アナログ時計の軸を通して針をつけてハイブリッド腕時計を作製したところ、極めて視認性の高い表示を行うことが可能であった。他の構成については実施例１４で述べたものをそのまま用いることができる。
【実施例１６】
【０１８４】
先に述べた実施例または比較例で作製した表示素子を情報表示装置としての携帯型テレビに応用した例を示した（図１１）。表示素子を先に示した実施例または比較例に沿って作製して、背面に太陽電池を配置して、携帯型テレビの箇体に組み込んだところ、極めて視認性の高い表示を行うことが可能であり、かつ使用時間を大幅に延長することができた。
他の構成については実施例１４で述べたものをそのまま用いることができる。
【０１８５】
従来では太陽電池が場所をとってデザイン及び大きさに制約があったのだが、表示素子が概ね透明であるために太陽電池に表示パネルを重ねることができるようになり、極めてコンパクトでしかも電池切れの心配の無い携帯型情報表示装置を実現することが可能となった。
【実施例１７】
【０１８６】
本実施例では、先に述べた実施例または比較例で作製した表示素子を任意の表示装置または太陽電池と重ね合わせ、これらの間に高屈折率層を配置した例を示した。図１２に本実施例の電子装置の簡単な図を示す。時計の上に配置する表示素子としては先に示した実施例または比較例に沿って作製して用いた。この表示素子は従来の時計用のＩＣで十分駆動できるものであった。この表示素子を暗い色の文字盤の時計に重ねた。この時平滑な暗い色の文字盤の表面に高屈折率の層としてＩＴＯ（屈折率１. ８）を蒸著して用いた。こうして製造した２層型表示装置に日付、時刻、計時機能を表示させたところ、従来のアナログ時計の顔の上に大きな字でデジタル表示を行うことができ、とても機能的でおしゃれであった。また、明るさについては、高屈折率の層を蒸着しない場合に比べて１. ５倍明るくなった。他の構成については実施例１４で述べたものをそのまま用いることができる。
【０１８７】
ここで用いる表示装置は腕時計、置き時計に限らず機械のメーター、家庭用電気製品や電子機器の表示部などでも構わないし、アナログ式でもデジタル式でもあるいはハイブリッド式でも、どのようなものでも良い。ただ文字盤は、表示を見やすくするために暗い色、あるいは反射性のものが好ましい。この文字盤として太陽電池を用い、発電される電力を装置の駆動用電源として用いると、装置の電池寿命を大幅に延長することができる。また自動車などのメーターパネルにも同様に応用できる。
【０１８８】
高屈折率の層の材料としてはＩＴＯのほか、高屈折率のガラス（たとえばＨＯＹＡ社製ＦＤＳ１（屈折率２）など）、無機酸化物、金属の薄膜、有機物や高分子の薄膜（ターフェニル、べリレン、テトラセンなど芳香環を多く含むことが好ましい）など、屈折率の高いものであれば用いることができる。高屈折率層を挿入する位置としては図１３や図１４に示したような位置も同様に効果がある。
【０１８９】
本実施例は時計や車載用メーターパネル、機械式メーターや家庭用電気製品、電子機器の表示部などに応用でき、アナログ表示とデジタル表示を１つの表示部で実現できる。特にアナログ表示の質感を損なうことが全く無いため、高級感を要求される用途には最適である。もちろんデジタル表示装置（ツイストネマチック型液晶素子、 ＬＥＤ、ＶＦＤ、プラズマディスプレイなど）に本発明を応用しても同様の効果が得られる。
【実施例１８】
【０１９０】
本実施例では、実施例１３において下側に配置した表示装置と上側に配置した表示素子の間に２色性色素を含む液晶層を配置した例を示す（図１５参照）。２色性色素を含む層について説明する。２枚の透明な電極付き基板を配向処理した後に７μｍ（用途に応じ調整する）の間隙を保ち張り合わせた。この間隙に液晶（ＺＬＩ１８４０（メルク社製）、Ｓ３４４（三井東圧染料社製）およびＣＢ１５（メルク社製）を９５：３：２で混合したもの、用いる材料と混合比を用途に応じ最適化すると良い）を封入した。こうして作ったパネルを図１５に示したように配置した。
【０１９１】
表側の表示素子を見やすくしたいときには、電界を制御して２色性色素を含有した液晶層を光吸収状態として、光散乱による表示が浮きでるようにすることができる。  この時用いるリバースＰＤＬＣの替わりに通常のＰＤＬＣを用いることもできる。  裏側の表示装置を見やすくしたいときは、電界を先と逆に制御して２色性色素を含有した層を透明とすればよい。
【０１９２】
２色性色素を含む液晶層は、ここに示した誘電異方性が正の液晶を用いるほか、誘電異方性が負の液晶を用いることもできる。このときこの液晶を挟む基板表面に垂直配向処理を施すとよい。こうすることにより、先の例とは逆に電界無印加で透明、電界印加で光吸収を生じさせることができる。
【０１９３】
図１５では高屈折層を配置したが、図１６に示したようにこれを配置しなくても表示は可能である。
【０１９４】
本実施例は時計や車載用メーターパネル、その他機械式メーター、家庭用電器製品、電子機器などの表示部に応用でき、アナログ表示とデジタル表示を１つの表示窓で実現できる。特にアナログ表示の質感を損なうことが全く無いため、高級感を要求される用途には最適である。応用例として図１７に示したように、アナログメーターの上に、実施例２や比較例２で反射電極を透明電極に置き換えたパネルを重ね合わせて用いると、カーナビゲーション、テレビまたはビデオのディスプレイとして用いることができ、運転中において頭を進行方向に向けたままディスプレイを見ることができるので極めて安全である。デジタル表示装置（ツイストネマチック型液晶素子、ＬＥＤ、ＶＦＤ、プラズマディスプレイなど）に本発明を応用しても同様の効果が得られる。
【産業上の利用可能性】
【０１９５】
以上本発明によれば、ＰＤＬＣやリバースＰＤＬＣをヘイズの目立ちやすい用途に用いるに際して、液晶中に２色性色素を適量添加し、蛍光量子収率の小さい材料または液晶層のツイストを重合前と後で補正する材料、温度依存性の小さい材料を用いることにより、ヘイズを目立たなくさせ、視認性を向上することができるようになった。本発明の表示素子のヘイズ低減技術は、時計などのファッション性デザイン性を重視する用途には極めて有効である。たとえば腕時計において、文字盤またはカバーガラスとしてリバースＰＤＬＣを配置する場合には、ＰＤＬＣパネルにおけるヘイズがほとんど目立たなくなり、コントラストが著しく高くなる。もちろん他の電子装置、例えば電子手帳やテレビ、メーターパネルなどにおいても同様の効果が得られる。また従来の表示装置または太陽電池の上にリバースＰＤＬＣをそのまま、または高屈折率な層を介して重ねることにより、明るく見やすい多機能電子装置を提供することが可能となった。
【０１９６】
本発明を用いると、極めて表示容量が大きい、かつ極めて見やすい腕時計、置き時計、家庭用電器製品、電子機器などの電子装置を製造することが可能となる。
【０１９７】
また太陽電池を内蔵する場合、極めて見やすい、低消費電力でコンパクトな表示素子及び電子装置を作製することが可能となった。たとえば太陽電池付アナログ時計のカバーガラスまたは文字盤としてリバースＰＤＬＣを応用することができるようになり、アナログ時計の美しさとデジタル時計の多機能性を合わせ持つことも可能となる。
【０１９８】
また電子手帳や携帯型テレビの表示部分に用いることにより、太陽電池内蔵にも関わらず極めてコンパクトな見やすいセットを作製することができるようになった。太陽電池内蔵により電池切れを気にすることなく装置を使用することができるようになった。
【０１９９】
また視認性の良好な車載用メーターパネルとしても用いることができよう。たとえば裏側に配置するパネルを従来のアナログ式の表示装置として、表側にリバースＰＤ ＬＣを配置して、裏側の表示をバックライトで照明して、表側の表示素子を表側から照明（昼間では必要がないかもしれない）すると、表側の表示が裏側の表示に浮きでる、極めて視認性の良い表示を得ることができる。このように本発明は従来の機械式メーターの上に配置することができるためその応用範囲は広い。本発明の電子装置は基本的に反射型であり、周囲が明るいほど良く見えるので自発光型やバックライト型のような欠点がない。また、従来のバックライト型あるいは反射型のツイストネマチック液晶を用いた表示素子を裏側に配置しても同様の効果が得られる。本発明を最近開発された自動車のナビゲーションシステム、テレビまたはビデオのデイスプレイとして用いると、顔を正面に向けたまま地図を読みとることができるので運転に際して極めて安全である。
【図面の簡単な説明】
【０２００】
【図１】実施例２に用いたＴＦＴT素子を形成したパネルの構成を示す図である。
【図２】実施例５に用いたパ示ルの構成を示す図である。
【図３】実施例５と比較例５における表示素子の電気光学特性を示す図である。
【図４】実施例６と実施例７における表示素子の電気光学特性を示す図である。
【図５】実施例８と比較例６における表示素子の電気光学特性を示す図である。
【図６】参考例１に用いたＭＩＭ素子を形成したパネルの構成を示す図である。
【図７】実施例１２に用いたカラーフィルター及びＭＩＭ素子を形成したパネルの構成を示す図である。
【図８】実施例１３の情報処理装置の簡単な構成を示す断面図である。
【図９】実施例１４の情報表示装置の簡単な構成を示す図である。
【図１０】実施例１５の情報表示装置の簡単な構成を示す図である。
【図１１】実施例１６の情報表示装置の簡単な構成を示す断面図である。
【図１２】実施例１７の電子装置を示す図である。
【図１３】実施例１７の電子装置を示す図である。
【図１４】実施例１７の電子装置を示す図である。
【図１５】実施例１８の電子装置の簡単な構成を示す図である。
【図１６】実施例１８の電子装置の簡単な構成を示す図である。
【図１７】実施例１８の電子装置の簡単な構成を示す図である。
【図１８】平坦な基板表面に光を入射した際の反射率の入射角依存性を示した図である。
【符号の説明】
【０２０１】
１  基板
２  電極
３  液晶／高分子層
７  反射性電極
８  基板
９  ノングレア／減反射層
１０  カラーフィルター
１２  絶縁層
１３  信号電極
１４  ソース電極  
１５  ゲート電極
１６  半導体層
１７  ドレイン電極
１８  ゲート絶稼層
２１  表示素子
２２  太陽電池
２３  クツチパネル
２４  情報処理装置
２５  情報表示装置
２６  時計の針
２７  保護パネル
２８  従来の表示装置
２９  高屈折率層
３０  従来のメーターパネル
３１  ２色性色素を含む液晶層
【図１】
2005049870.tif 000042
【図２】
2005049870.tif 000043
【図３】
2005049870.tif 000044
【図４】
2005049870.tif 000045
【図５】
2005049870.tif 000046
【図６】
2005049870.tif 000047
【図７】
2005049870.tif 000048
【図８】
2005049870.tif 000049
【図９】
2005049870.tif 000050
【図１０】
2005049870.tif 000051
【図１１】
2005049870.tif 000052
【図１２】
2005049870.tif 000053
【図１３】
2005049870.tif 000054
【図１４】
2005049870.tif 000055
【図１５】
2005049870.tif 000056
【図１６】
2005049870.tif 000057
【図１７】
2005049870.tif 000058
【図１８】
2005049870.tif 000059